(57)【要約】【課題】  新規な酸素原子含有多環式化合物、これを含む重合性組成物及びその硬化物を提供する。【解決手段】  本発明の酸素原子含有多環式化合物は、下記式（１）【化１】2006069897.tif 000016［式中、環Ｚは環の一部に１つの酸素原子を含む多環の非芳香族性環を示し、Ｘ及びＲＯ−（Ｗ）n−基は環Ｚを構成する炭素原子に結合している置換基であって、Ｘは、ハロゲン原子、アルキル基、ハロアルキル基、アリール基、スルホ基、オキソ基、ニトロ基、シアノ基、又は保護基で保護されていてもよいヒドロキシル基等を示す。Ｗは２価の有機基を示し、Ｒは、水素原子又は下記式（２）【化２】2006069897.tif 000017（式中、Ｒ1、Ｒ2及びＲ3は、同一又は異なって、水素原子又は炭素数１〜４のアルキル基を示す）で表される基を示し、Ｗは２価の有機基を示す。ｐは０以上の整数を示し、ｎは０又は１を示し、ｍは１〜５の整数を示し、ｓ及びｔは、それぞれ、０〜７の整数等を示す］で表される。【選択図】        なし【特許請求の範囲】
【請求項１】
下記式（１）
【化１】
2006069897.tif 000014
［式中、環Ｚは環の一部に１つの酸素原子を含む多環の非芳香族性環を示し、Ｘ及びＲＯ−（Ｗ）n−基は環Ｚを構成する炭素原子に結合している置換基であって、Ｘは、ハロゲン原子、アルキル基、ハロアルキル基、アリール基、保護基で保護されていてもよいヒドロキシル基、保護基で保護されていてもよいヒドロキシメチル基、保護基で保護されていてもよいアミノ基、保護基で保護されていてもよいカルボキシル基、保護基で保護されていてもよいスルホ基、オキソ基、ニトロ基、シアノ基、又は保護基で保護されていてもよいアシル基を示す。Ｗは２価の有機基を示し、Ｒは、水素原子又は下記式（２）
【化２】
2006069897.tif 000015
（式中、Ｒ1、Ｒ2及びＲ3は、同一又は異なって、水素原子又は炭素数１〜４のアルキル基を示す）
で表される基を示し、Ｗは２価の有機基を示す。ｐは０以上の整数を示し、ｎは０又は１を示し、ｍは１〜５の整数を示し、ｓ及びｔは、それぞれ、０〜７の整数を示す。ｐ、ｎ、ｍが２以上の場合、括弧内の置換基は同一であってもよく、異なっていてもよい。Ｘが２以上の場合、それらは互いに結合して、環Ｚを構成する炭素原子と共に４員以上の環を形成していてもよい］
で表される酸素原子含有多環式化合物。
【請求項２】
重合開始剤、及び請求項１記載の酸素原子含有多環式化合物を含む重合性組成物。
【請求項３】
請求項２記載の重合性組成物を硬化して得られる硬化物。
【発明の詳細な説明】
【技術分野】
【０００１】
本発明は、光や熱により重合又は硬化する重合性化合物として、医薬品、農薬、コーティング剤、インキ、塗料、接着剤、レジスト、製版材などの分野で有用な酸素原子含有多環式化合物、重合性組成物及びその硬化物に関する。
【背景技術】
【０００２】
光や熱により重合又は硬化する重合性化合物は、コーティング剤、インキ、塗料、接着剤、レジスト、製版材などのポリマー原料として広く利用されている。従来、エポキシ系化合物は、耐薬品性、密着性に優れる硬化物を得るため、重合性化合物として用いられている。しかし、エポキシ系化合物は、重合反応性（硬化性）が低く、皮膚刺激性や毒性が非常に高いため、取扱上の安全性が問題視されている。これに対し、ビニルエーテル化合物は、毒性や皮膚刺激性が低く安全性に優れ、しかも硬化性に優れた重合性化合物として注目されている。ところが、市場では、ビニルエーテル化合物はその種類が少なく価格的にも高価であるため、十分ニーズに対応できていないのが現状である。
【０００３】
一方、特開平１０−２５２６２号公報や特開２００３−７３３２１号公報には、いくつかの脂環式ビニルエーテル化合物が開示されている。これらの化合物は、皮膚刺激性が低い点で作業性は改善されるものの、該化合物をコーティングやインキ材料として用いた場合、硬化速度や硬度が不十分であり、改善が必要であった。
【０００４】
【特許文献１】特開平１０−２５２６２号公報
【特許文献２】特開２００３−７３３２１号公報
【発明の開示】
【発明が解決しようとする課題】
【０００５】
本発明の目的は、新規な酸素原子含有多環式化合物、これを含む重合性組成物及びその硬化物を提供することにある。
本発明の他の目的は、硬化速度が速く、しかも硬度の高い硬化物を形成しうる酸素原子含有多環式化合物、これを含む重合性組成物及びその硬化物を提供することにある。
【課題を解決するための手段】
【０００６】
本発明者らは、上記目的を達成するため鋭意検討した結果、分子内に、酸素原子含有多環式基を有するビニルエーテル化合物をポリマーのコモノマーとして使用した場合、硬化速度が著しく向上し、且つ硬度が高い硬化物が得られることを見いだし、本発明を完成した。
【０００７】
本発明は、下記式（１）
【化１】
2006069897.tif 000002
［式中、環Ｚは環の一部に１つの酸素原子を含む多環の非芳香族性環を示し、Ｘ及びＲＯ−（Ｗ）n−基は環Ｚを構成する炭素原子に結合している置換基であって、Ｘは、ハロゲン原子、アルキル基、ハロアルキル基、アリール基、保護基で保護されていてもよいヒドロキシル基、保護基で保護されていてもよいヒドロキシメチル基、保護基で保護されていてもよいアミノ基、保護基で保護されていてもよいカルボキシル基、保護基で保護されていてもよいスルホ基、オキソ基、ニトロ基、シアノ基、又は保護基で保護されていてもよいアシル基を示す。Ｗは２価の有機基を示し、Ｒは、水素原子又は下記式（２）
【化２】
2006069897.tif 000003
（式中、Ｒ1、Ｒ2及びＲ3は、同一又は異なって、水素原子又は炭素数１〜４のアルキル基を示す）
で表される基を示し、Ｗは２価の有機基を示す。ｐは０以上の整数を示し、ｎは０又は１を示し、ｍは１〜５の整数を示し、ｓ及びｔは、それぞれ、０〜７の整数を示す。ｐ、ｎ、ｍが２以上の場合、括弧内の置換基は同一であってもよく、異なっていてもよい。Ｘが２以上の場合、それらは互いに結合して、環Ｚを構成する炭素原子と共に４員以上の環を形成していてもよい］
で表される酸素原子含有多環式化合物を提供する。
【０００８】
また、本発明は、重合開始剤、及び上記本発明の酸素原子含有多環式化合物を含む重合性組成物を提供する。
【０００９】
さらに、本発明は、上記本発明の重合性組成物を硬化して得られる硬化物を提供する。
【００１０】
なお、本明細書におけるビニルエーテル化合物、ビニルエステル化合物には、ビニル基の水素原子が置換基で置換された化合物も含まれるものとする。
【発明の効果】
【００１１】
本発明の酸素原子含有多環式化合物は、毒性や皮膚刺激性が少ないため、コーティング剤、インキ、塗料、接着剤、レジスト、製版材などの原料として利用することができる。特に、酸素原子含有多環式基を有するビニルエーテル化合物は、ポリマーの原料モノマーとして使用した場合、加熱又は光照射による硬化速度が極めて速く、硬度の高い硬化物を形成することができる。
【発明を実施するための最良の形態】
【００１２】
本発明の酸素原子含有多環式化合物は、前記式（１）で表される化合物である。式（１）中、環Ｚは、環の一部に１つの酸素原子を含む多環の非芳香族性環を示している。ｓ，ｔは、それぞれ０〜７の整数、好ましくは０〜６の整数、さらに好ましくは０〜５の整数である。また、ｓとｔの合計は、例えば０〜１４の整数、好ましくは１〜１０の整数、さらに好ましくは１〜６の整数である。すなわち、環Ｚは、少なくとも４以上の炭素原子で構成することができ、例えば、環Ｚを構成する炭素原子は４〜１８、好ましくは５〜１４、より好ましくは５〜１０である。環Ｚの代表的な例としては、５−オキサビシクロ［１．１．１］ペンタン、６−オキサビシクロ［２．１．１］ヘキサン、７−オキサビシクロ［２．２．１］ヘプタン（７−オキサノルボルナン）、７−オキサビシクロ［２．２．１］−２−ヘプテン（７−オキサ−２−ノルボルネン）、７−オキサビシクロ［３．１．１］ヘプタン、７−オキサビシクロ［３．１．１］−２−ヘプテン、８−オキサビシクロ［３．２．１］オクタン、８−オキサビシクロ［３．２．１］−２−オクテン、８−オキサビシクロ［３．２．１］−６−オクテン、８−オキサビシクロ［４．１．１］オクタン、８−オキサビシクロ［４．１．１］−３−オクテン、９−オキサビシクロ［３．３．１］ノナン、９−オキサビシクロ［３．３．１］−２−ノネン、９−オキサビシクロ［４．２．１］ノナン、９−オキサビシクロ［４．２．１］−３−ノネン、９−オキサビシクロ［４．２．１］−７−ノネン、３−オキサトリシクロ［４．２．１．０4,8］ノナンなどのビシクロ環、４−オキサトリシクロ［５．２．１０2,6］デカンなどのトリシクロ環、１１−オキサテトラシクロ［４．４．０．１2,5．０7,10］ドデカンなどのテトラシクロ環などの多環の非芳香族性環が挙げられる。前記環は、アルキル基、ハロアルキル基、ヒドロキシル基、アルコキシ基、カルボキシル基、置換オキシカルボニル基、アシル基、アシルオキシ基、ニトロ基、シアノ基、アミノ基、ハロゲン原子などの置換基（例えば、後述のＸと同様の基）を有していてもよい。
【００１３】
式（１）におけるＸは、環Ｚを構成する炭素原子に結合している置換基を示す。好ましくは、Ｘは環Ｚを構成する橋頭位以外の環Ｚを構成する炭素原子に結合している。Ｘにおけるハロゲン原子としては、例えば、フッ素、塩素、臭素原子などが挙げられる。Ｘにおけるアルキル基としては、例えば、メチル、エチル、プロピル、イソプロピル、ブチル、イソブチル、ｓ−ブチル、ｔ−ブチル、ヘキシル、オクチル、デシル基などのＣ1-10アルキル基（好ましくは、Ｃ1-5アルキル基）などが挙げられる。Ｘにおけるハロアルキル基としては、例えば、クロロメチル、トリフルオロメチル、トリフルオロエチル、ペンタフルオロエチル基などのＣ1-10ハロアルキル基（好ましくは、Ｃ1-5ハロアルキル基）が挙げられる。Ｘにおけるアリール基としては、例えば、フェニル、ナフチル基などが挙げられる。アリール基の芳香環は、例えば、フッ素原子などのハロゲン原子、メチル基などのＣ1-4アルキル基、トリフルオロメチル基などＣ1-5ハロアルキル基、ヒドロキシル基、メトキシ基などのＣ1-4アルコキシ基、アミノ基、ジアルキルアミノ基、カルボキシル基、メトキシカルボニル基などのアルコキシカルボニル基、ニトロ基、シアノ基、アセチル基などのアシル基等の置換基を有していてもよい。
である。
【００１４】
Ｘにおけるヒドロキシル基及びヒドロキシメチル基の保護基としては、有機合成の分野で慣用の保護基、例えば、アルキル基（例えば、メチル、ｔ−ブチル基などのＣ1-4アルキル基など）、アルケニル基（例えば、アリル基など）、シクロアルキル基（例えば、シクロヘキシル基など）、アリール基（例えば、２，４−ジニトロフェニル基など）、アラルキル基（例えば、ベンジル基など）；置換メチル基（例えば、メトキシメチル、メチルチオメチル、ベンジルオキシメチル、ｔ−ブトキシメチル、２−メトキシエトキシメチル基など）、置換エチル基（例えば、１−エトキシエチル基など）、テトラヒドロピラニル基、テトラヒドロフラニル基、１−ヒドロキシアルキル基（例えば、１−ヒドロキシエチル基など）等の、ヒドロキシル基とアセタール又はヘミアセタール基を形成可能な基；アシル基（例えば、ホルミル、アセチル、プロピオニル、ブチリル、イソブチリル、ピバロイル基などのＣ1-6脂肪族アシル基；アセトアセチル基；ベンゾイル基などの芳香族アシル基など）、アルコキシカルボニル基（例えば、メトキシカルボニル基などのＣ1-4アルコキシ−カルボニル基など）、アラルキルオキシカルボニル基、置換又は無置換カルバモイル基、置換シリル基（例えば、トリメチルシリル基など）など、及び、分子内にヒドロキシル基（ヒドロキシメチル基を含む）が２以上存在するときには、置換基を有していてもよい２価の炭化水素基（例えば、メチレン、エチリデン、イソプロピリデン、シクロペンチリデン、シクロヘキシリデン、ベンジリデン基など）などが例示できる。
【００１５】
Ｘにおけるアミノ基の保護基としては、例えば、前記ヒドロキシル基の保護基として例示したアルキル基、アラルキル基、アシル基、アルコキシカルボニル基などが挙げられる。
【００１６】
Ｘにおけるカルボキシル基、スルホ基の保護基としては、例えば、アルコキシ基（例えば、メトキシ、エトキシ、ブトキシ基などのＣ1-6アルコキシ基など）、シクロアルキルオキシ基、アリールオキシ基、アラルキルオキシ基、トリアルキルシリルオキシ基、置換基を有していてもよいアミノ基、ヒドラジノ基、アルコキシカルボニルヒドラジノ基、アラルキルカルボニルヒドラジノ基などが挙げられる。
【００１７】
Ｘにおけるアシル基としては、例えば、ホルミル、アセチル、プロピオニル、ブチリル、イソブチリル、ピバロイル基などのＣ1-6脂肪族アシル基；アセトアセチル基；ベンゾイル基などの芳香族アシル基などが挙げられる。アシル基の保護基としては有機合成分野で慣用の保護基を使用できる。アシル基の保護された形態としては、例えば、アセタール（ヘミアセタールを含む）などが挙げられる。
【００１８】
Ｘが２以上の場合、それらが互いに結合して、式（１）中の環Ｚを構成する炭素原子と共に形成する４員以上の環としては、例えば、シクロペンタン環、シクロヘキサン環、パーヒドロナフタレン環（デカリン環）などの脂環式炭素環；γ−ブチロラクトン環、δ−バレロラクトン環などのラクトン環などが挙げられる。
【００１９】
ｐは、例えば０〜５の整数、好ましくは０〜３の整数である。
【００２０】
ＲＯ−（Ｗ）n−基は、環Ｚを構成する炭素原子に結合している置換基を示す。好ましくは、ＲＯ−（Ｗ）n−基は、環Ｚを構成する橋頭位以外の炭素原子に結合している。Ｗは２価の有機基を示す。前記２価の有機基としては、通常、隣接する酸素原子との結合部位に炭素原子を有する基が用いられる。好ましい２価の有機基として、（ｉ）２価の炭化水素基、（ii）２価の炭化水素基と、酸素原子、硫黄原子、カルボニル基及びアミノ基から選択された少なくとも１種の連結基とからなる２価の基などが挙げられる。
【００２１】
前記２価の炭化水素基には、２価の脂肪族炭化水素基、２価の脂環式炭化水素基、２価の芳香族炭化水素基、これらが２以上結合した２価の炭化水素基が含まれる。
【００２２】
２価の炭化水素基の代表的な例として、例えば、メチレン、メチルメチレン、エチルメチレン、ジメチルメチレン、エチルメチルメチレン、エチレン、トリメチレン、テトラメチレン基などの炭素数１〜２０（好ましくは１〜１０、さらに好ましくは１〜６）程度の直鎖状又は分岐鎖状のアルキレン基；プロペニレン基などの炭素数２〜２０（好ましくは２〜１０、さらに好ましくは２〜６）程度の直鎖状又は分岐鎖状のアルケニレン基；１，３−シクロペンチレン、１，２−シクロへキシレン、１，３−シクロへキシレン、１，４−シクロへキシレン基などの３〜２０員（好ましくは３〜１５員、さらに好ましくは５〜８員）程度のシクロアルキレン基；シクロプロピレン、シクロペンチリデン、シクロヘキシリデン基などの３〜２０員（好ましくは３〜１５員、さらに好ましくは５〜８員）程度のシクロアルキリデン基；フェニレン基などのアリレン基；ベンジリデン基などが挙げられる。
【００２３】
前記２価の炭化水素基は置換基を有していてもよい。該置換基としては、保護基で保護されていてもよいヒドロキシル基、保護基で保護されていてもよいヒドロキシメチル基、保護基で保護されていてもよいアミノ基、保護基で保護されていてもよいカルボキシル基、保護基で保護されていてもよいスルホ基、ハロゲン原子、オキソ基、シアノ基、ニトロ基、複素環式基、炭化水素基、ハロアルキル基などが挙げられる。保護基としては有機合成の分野で慣用の保護基を使用できる。
【００２４】
前記置換基としての複素環式基としては、窒素原子、酸素原子及び硫黄原子から選択された少なくとも１種のヘテロ原子を含む３〜１５員程度の複素環式基（特に、５〜８員複素環式基）が挙げられる。
【００２５】
前記置換基としての炭化水素基には、脂肪族炭化水素基、脂環式炭化水素基、芳香族炭化水素基及びこれらの結合した基が含まれる。脂肪族炭化水素基としては、炭素数１〜２０（好ましくは１〜１０、さらに好ましくは１〜３）程度のアルキル基；炭素数２〜２０（好ましくは２〜１０、さらに好ましくは２〜３）程度のアルケニル基；炭素数２〜２０（好ましくは２〜１０、さらに好ましくは２〜３）程度のアルキニル基などが挙げられる。脂環式炭化水素基としては、３〜２０員（好ましくは３〜１５員、さらに好ましくは５〜８員）程度のシクロアルキル基；３〜２０員（好ましくは３〜１５員、さらに好ましくは５〜８員）程度のシクロアルケニル基；パーヒドロナフタレン−１−イル基、ノルボルニル、アダマンチル、テトラシクロ［４．４．０．１2,5．１7,10］ドデカン−３−イル基などの橋かけ環式炭化水素基などが挙げられる。芳香族炭化水素基としては、炭素数６〜１４（好ましくは６〜１０）程度の芳香族炭化水素基が挙げられる。脂肪族炭化水素基と脂環式炭化水素基とが結合した炭化水素基には、シクロペンチルメチル、シクロヘキシルメチル、２−シクロヘキシルエチル基などのシクロアルキル−アルキル基（例えば、Ｃ3-20シクロアルキル−Ｃ1-4アルキル基など）などが含まれる。また、脂肪族炭化水素基と芳香族炭化水素基とが結合した炭化水素基には、アラルキル基（例えば、Ｃ7-18アラルキル基など）、アルキル置換アリール基（例えば、１〜４個程度のＣ1-4アルキル基が置換したフェニル基又はナフチル基など）などが含まれる。
【００２６】
前記置換基としてのハロアルキル基としては、例えば、クロロメチル、トリフルオロメチル、２，２，２−トリフルオロエチル、ペンタフルオロエチル基などの炭素数１〜１０程度のハロアルキル基（特に、Ｃ1-3ハロアルキル基）が挙げられる。
【００２７】
２価の有機基としては、特に、炭素数１〜６の直鎖状又は分岐鎖状のアルキレン基や、該アルキレン基と酸素原子又は硫黄原子とが結合した基が好ましい。
【００２８】
Ｗの好ましい例には、例えば、下記式（３）
【化３】
2006069897.tif 000004
（式中、Ｒ4及びＲ5は、同一又は異なって、水素原子又は炭化水素基を示す。Ｒ4及びＲ5は、互いに結合して、隣接する炭素原子と共に脂環式環を形成していてもよい）
で表される基が含まれる。
【００２９】
Ｒ4、Ｒ5における炭化水素基には、脂肪族炭化水素基、脂環式炭化水素基、芳香族炭化水素基及びこれらの結合した基が含まれる。脂肪族炭化水素基としては、例えば、メチル、エチル、プロピル、イソプロピル、ブチル、イソブチル、ｓ−ブチル、ｔ−ブチル、ペンチル、ヘキシル、デシル、ドデシル基などの炭素数１〜２０（好ましくは１〜１０、さらに好ましくは１〜３）程度のアルキル基；ビニル、アリル、１−ブテニル基などの炭素数２〜２０（好ましくは２〜１０、さらに好ましくは２〜３）程度のアルケニル基；エチニル、プロピニル基などの炭素数２〜２０（好ましくは２〜１０、さらに好ましくは２〜３）程度のアルキニル基などが挙げられる。
【００３０】
脂環式炭化水素基としては、シクロプロピル、シクロブチル、シクロペンチル、シクロヘキシル、シクロオクチル基などの３〜２０員（好ましくは３〜１５員、さらに好ましくは５〜８員）程度のシクロアルキル基；シクロペンテニル、シクロへキセニル基などの３〜２０員（好ましくは３〜１５員、さらに好ましくは５〜８員）程度のシクロアルケニル基；パーヒドロナフタレン−１−イル基、ノルボルニル、アダマンチル、テトラシクロ［４．４．０．１2,5．１7,10］ドデカン−３−イル基などの橋かけ環式炭化水素基などが挙げられる。芳香族炭化水素基としては、フェニル、ナフチル基などの炭素数６〜１４（好ましくは６〜１０）程度の芳香族炭化水素基が挙げられる。
【００３１】
脂肪族炭化水素基と脂環式炭化水素基とが結合した炭化水素基には、シクロペンチルメチル、シクロヘキシルメチル、２−シクロヘキシルエチル基などのシクロアルキル−アルキル基（例えば、Ｃ3-20シクロアルキル−Ｃ1-4アルキル基など）などが含まれる。また、脂肪族炭化水素基と芳香族炭化水素基とが結合した炭化水素基には、アラルキル基（例えば、Ｃ7-18アラルキル基など）、アルキル置換アリール基（例えば、１〜４個程度のＣ1-4アルキル基が置換したフェニル基又はナフチル基など）などが含まれる。
【００３２】
好ましい炭化水素基には、Ｃ1-10アルキル基、Ｃ2-10アルケニル基、Ｃ2-10アルキニル基、Ｃ3-15シクロアルキル基、Ｃ6-10芳香族炭化水素基、Ｃ3-15シクロアルキル−Ｃ1-4アルキル基、Ｃ7-14アラルキル基等が含まれる。
【００３３】
上記炭化水素基は、種々の置換基、例えば、ハロゲン原子、オキソ基、ヒドロキシル基、置換オキシ基（例えば、アルコキシ基、アリールオキシ基、アラルキルオキシ基、アシルオキシ基など）、カルボキシル基、置換オキシカルボニル基（アルコキシカルボニル基、アリールオキシカルボニル基、アラルキルオキシカルボニル基など）、置換又は無置換カルバモイル基、シアノ基、ニトロ基、置換又は無置換アミノ基、スルホ基、複素環式基などを有していてもよい。前記ヒドロキシル基やカルボキシル基は有機合成の分野で慣用の保護基で保護されていてもよい。また、脂環式炭化水素基や芳香族炭化水素基の環には芳香族性又は非芳香属性の複素環が縮合していてもよい。
【００３４】
好ましいＲ4、Ｒ5には、水素原子；メチル、エチル、プロピル、イソプロピル、ブチル基等のＣ1-10アルキル基（特に、Ｃ1-5アルキル基）；シクロペンチル基、シクロヘキシル基等の置換基を有していてもよいシクロアルキル基；ノルボルナン−２−イル基、アダマンタン−１−イル基などの置換基を有していてもよい橋かけ環式基などが含まれる。シクロアルキル基や橋かけ環式基が有していてもよい置換基として、例えば前記置換基Ｘ1等と同様の、ハロゲン原子、アルキル基、ハロアルキル基、アリール基、保護基で保護されていてもよいヒドロキシル基、保護基で保護されていてもよいヒドロキシメチル基、保護基で保護されていてもよいアミノ基、保護基で保護されていてもよいカルボキシル基、保護基で保護されていてもよいスルホ基、オキソ基、ニトロ基、シアノ基、保護基で保護されていてもよいアシル基などが挙げられる。
【００３５】
ｎは０又は１を示す。すなわち、Ｒ−Ｏ−基は、Ｗを介し又は介さないで環Ｚに結合している。特に本発明においては、少なくとも１つのＲ−Ｏ−基が直接環Ｚに結合していることが好ましい。
【００３６】
Ｒは、水素原子又は前記式（２）で表される基を示す。式（２）中、Ｒ1、Ｒ2及びＲ3は、それぞれ、水素原子又は炭素数１〜４のアルキル基を示す。前記アルキル基としては、例えば、メチル、エチル、プロピル、ブチルなどの直鎖状Ｃ1-4（好ましくはＣ1-3）アルキル基；イソプロピル、イソブチル、ｓ−ブチル、ｔ−ブチルなどの分岐鎖状のＣ1-4（好ましくはＣ1-3）アルキル基などが挙げられる。Ｒ1、Ｒ2及びＲ3としては、特に水素原子、メチル基が好ましい。
【００３７】
式（２）で表される基の代表的な例として、ビニル基、イソプロペニ基、１−プロペニル基、２−メチル−１−プロペニル基、１，２−ジメチル−１−プロペニル基などが挙げられる。
【００３８】
ｍは１〜５の整数を示す。ｍが２以上の場合、括弧内の基は同一であってもよく異なっていてもよい。ｍは好ましくは２〜４の整数、さらに好ましくは２〜３の整数である。
【００３９】
式（１）で表される酸素原子含有多環式化合物は、式（１）における全てのＲが水素原子である酸素原子含有多環式ヒドロキシ化合物、及び式（１）における少なくとも１つのＲが前記式（２）である酸素原子含有多環式ビニルエーテル化合物を含んでいる。なお、これらの化合物は、立体異性体（例えば、シス・トランス異性体やエンド・エキソ異性体などの幾何異性体、光学異性体等）が存在する場合は、単一の化合物であってもよく、複数の立体異性体の混合物であってもよい。なお、酸素原子含有多環式ビニルエーテル化合物には、式（１）中、ｍが１であり、ＲがＲ2であるモノビニル体、ｍが２であり、２つのＲが共にＲ2であるジビニル体、ｍが２以上であって、複数のＲのうち水素原子とＲ2とが混在しているハーフビニル体が含まれる。
【００４０】
前記酸素原子含有多環式ビニルエーテル化合物の代表的な例には、以下の化合物が含まれる。式（１）における環Ｚが炭素数７のビシクロ環であり、ｍが１である酸素原子含有多環式ビニルエーテル化合物（モノビニル体）として、例えば、２−ビニルオキシ−７−オキサビシクロ［２．２．１］ヘプタン、６−ビニルオキシ−７−オキサビシクロ［２．２．１］ヘプタン、６−ビニルオキシ−７−オキサビシクロ［２．２．１］−２−ヘプテン、２−ビニルオキシメチル−７−オキサビシクロ［２．２．１］ヘプタン、６−ビニルオキシメチル−７−オキサビシクロ［２．２．１］ヘプタン、６−ビニルオキシメチル−７−オキサビシクロ［２．２．１］−２−ヘプテン及びその位置異性体、それらの混合物；及びこれらに対応するイソプロペニルエーテル類などが挙げられる。
【００４１】
式（１）における環Ｚが炭素数７のビシクロ環であり、ｍ＝２である酸素原子含有多環式ビニルエーテル化合物として、例えば、２，６−ビス（ビニルオキシ）−７−オキサビシクロ［２．２．１］ヘプタン、３，６−ビス（ビニルオキシ）−７−オキサビシクロ［２．２．１］ヘプタン、２−ビニルオキシ−６−ビニルオキシメチル−７−オキサビシクロ［２．２．１］ヘプタン、３−ビニルオキシ−６−ビニルオキシメチル−７−オキサビシクロ［２．２．１］ヘプタン、２，６−ビス（ビニルオキシ）−３−メトキシ−７−オキサビシクロ［２．２．１］ヘプタン、３，６−ビス（ビニルオキシ）−２−メトキシ−７−オキサビシクロ［２．２．１］ヘプタン、２−ビニルオキシ−３−メトキシ−６−ビニルオキシメチル−７−オキサビシクロ［２．２．１］ヘプタン、２−メトキシ−３−ビニルオキシ−６−ビニルオキシメチル−７−オキサビシクロ［２．２．１］ヘプタンなどのジビニル体、２−ビニルオキシ−６−ヒドロキシ−７−オキサビシクロ［２．２．１］ヘプタン、２−ヒドロキシ−６−ビニルオキシ−７−オキサビシクロ［２．２．１］ヘプタン、２−ヒドロキシ−５−ビニルオキシ−７−オキサビシクロ［２．２．１］ヘプタン、２−ビニルオキシ−５−ヒドロキシ−７−オキサビシクロ［２．２．１］ヘプタン、３−ビニルオキシ−６−ヒドロキシ−７−オキサビシクロ［２．２．１］ヘプタン、２−ビニルオキシ−６−ヒドロキシメチル−７−オキサビシクロ［２．２．１］ヘプタン、３−ビニルオキシ−６−ヒドロキシメチル−７−オキサビシクロ［２．２．１］ヘプタンなどのハーフビニル体、及びその位置異性体、それらの混合物；及びこれらに対応するイソプロペニルエーテル類などが挙げられる。
【００４２】
式（１）における環Ｚが炭素数９のビシクロ環であり、ｍ＝２である酸素原子含有多環式ビニルエーテル化合物として、例えば、２，６−ビス（ビニルオキシ）−９−オキサビシクロ［３．３．１］ノナン、２−ビニルオキシ−６−ビニルオキシメチル−９−オキサビシクロ［３．３．１］ノナン、２，５−ビス（ビニルオキシ）−９−オキサビシクロ［３．３．１］ノナン、２−ビニルオキシ−５−ビニルオキシメチル−９−オキサビシクロ［３．３．１］ノナン、２，６−ビス（ビニルオキシ）−９−オキサビシクロ［４．２．１］ノナン、２−ビニルオキシ−６−ビニルオキシメチル−９−オキサビシクロ［４．２．１］ノナン、２，５−ビス（ビニルオキシ）−９−オキサビシクロ［４．２．１］ノナン、２−ビニルオキシ−５−ビニルオキシメチル−９−オキサビシクロ［４．２．１］ノナンなどのジビニル体、２−ヒドロキシ−６−ビニルオキシ−９−オキサビシクロ［３．３．１］ノナン、２−ヒドロキシ−６−ビニルオキシメチル−９−オキサビシクロ［３．３．１］ノナン、２−ヒドロキシ−６−ビニルオキシ−９−オキサビシクロ［４．２．１］ノナン、２−ヒドロキシ−６−ビニルオキシメチル−９−オキサビシクロ［４．２．１］ノナンなどのハーフビニル体、及びその位置異性体、それらの混合物；及びこれらに対応するイソプロペニルエーテル類などが挙げられる。
【００４３】
式（１）における環Ｚが炭素数９のトリシクロ環であり、Ｘがオキソ基である（ラクトン環を有する）酸素原子含有多環式ビニルエーテル化合物として、例えば、５−ビニルオキシ−３−オキサトリシクロ［４．２．１．０4,8］ノナン−２−オン、４−ビニルオキシ−９−メチル−３オキサトリシクロ［４．２．１．０4,8］ノナン−２−オン及びその位置異性体、それらの混合物；及びこれらに対応するイソプロペニルエーテル類などが挙げられる。
【００４４】
前記酸素原子含有多環式ヒドロキシ化合物には第１級アルコール、第２級アルコール、第３級アルコール等が含まれる。また、ヒドロキシル化合物は複数のヒドロキシル基を有していてもよく、１価アルコール、２価アルコール、３価アルコール、多価アルコール等の何れであってもよい。
【００４５】
前記酸素原子含有多環式ヒドロキシ化合物の代表的な例には、以下の化合物が含まれる。式（１）における環Ｚが炭素数７のビシクロ環であり、ｍが１である酸素原子含有多環式ヒドロキシ化合物として、例えば、２−ヒドロキシ−７−オキサビシクロ［２．２．１］ヘプタン、２−ヒドロキシメチル−７−オキサビシクロ［２．２．１］ヘプタン、６−ヒドロキシ−７−オキサビシクロ［２．２．１］−２−ヘプテン、２−メトキシ−６−ヒドロキシ−７−オキサビシクロ［２．２．１］ヘプタン、２−メトキシ−６−ヒドロキシメチル−７−オキサビシクロ［２．２．１］ヘプタン、６−ヒドロキシメチル−７−オキサビシクロ［２．２．１］−２−ヘプテン及びその位置異性体、それらの混合物などが挙げられる。
【００４６】
式（１）における環Ｚが炭素数７のビシクロ環であり、ｍ＝２である酸素原子含有多環式ヒドロキシ化合物として、例えば、２，６−ジヒドロキシ−７−オキサビシクロ［２．２．１］ヘプタン、３，６−ジヒドロキシ−７−オキサビシクロ［２．２．１］ヘプタン、２−ヒドロキシ−６−ヒドロキシメチル−７−オキサビシクロ［２．２．１］ヘプタン、３−ヒドロキシ−６−ヒドロキシメチル−７−オキサビシクロ［２．２．１］ヘプタン、２，６−ジヒドロキシ−３−メトキシ−７−オキサビシクロ［２．２．１］ヘプタン、３，６−ジヒドロキシ−２−メトキシ−７−オキサビシクロ［２．２．１］ヘプタン、２−ヒドロキシ−６−ヒドロキシメチル−７−オキサビシクロ［２．２．１］ヘプタン、３−ヒドロキシ−６−ヒドロキシメチル−７−オキサビシクロ［２．２．１］ヘプタン、２−ヒドロキシ−３−メトキシ−６−ヒドロキシメチル−７−オキサビシクロ［２．２．１］ヘプタン、２−メトキシ−３−ヒドロキシ−６−ヒドロキシメチル−７−オキサビシクロ［２．２．１］ヘプタン、及びその位置異性体、それらの混合物などが挙げられる。
【００４７】
式（１）における環Ｚが炭素数９のビシクロ環であり、ｍ＝２である酸素原子含有多環式ヒドロキシ化合物として、例えば、２，６−ジヒドロキシ−９−オキサビシクロ［３．３．１］ノナン、２−ヒドロキシ−６−ヒドロキシメチル−９−オキサビシクロ［３．３．１］ノナン、２，５−ジヒドロキシ−９−オキサビシクロ［３．３．１］ノナン、２−ヒドロキシ−５−ヒドロキシメチル−９−オキサビシクロ［３．３．１］ノナン、２，６−ジヒドロキシ−９−オキサビシクロ［４．２．１］ノナン、２−ヒドロキシ−６−ヒドロキシメチル−９−オキサビシクロ［４．２．１］ノナン、２，５−ジヒドロキシ−９−オキサビシクロ［４．２．１］ノナン、２−ヒドロキシ−５−ヒドロキシメチル−９−オキサビシクロ［４．２．１］ノナン及びその位置異性体、それらの混合物などが挙げられる。
【００４８】
式（１）における環Ｚが炭素数９のトリシクロ環であり、Ｘがオキソ基である（ラクトン環を有する）酸素原子含有多環式ヒドロキシ化合物として、例えば、５−ヒドロキシ−３−オキサトリシクロ［４．２．１．０4,8］ノナン−２−オン、４−ヒドロキシ−９−メチル−３オキサトリシクロ［４．２．１．０4,8］ノナン−２−オン及びその位置異性体、それらの混合物；及びこれらに対応するイソプロペニルエーテル類などが挙げられる。
【００４９】
本発明における酸素原子含有多環式ビニルエーテル化合物は、ビニルエーテル化合物の製造法として公知の反応を利用して製造することができる。好ましい態様としては、遷移元素化合物の存在下、前記の酸素原子含有多環式ヒドロキシ化合物と、ビニルエステル化合物との反応により酸素原子含有多環式ビニルエーテル化合物を製造する方法が挙げられる。
【００５０】
酸素原子含有多環式ヒドロキシ化合物としては、反応を阻害しない化合物であればよく、上記に例示のものを利用できる。ビニルエステル化合物の代表的な例としては、下記式（４）
【化４】
2006069897.tif 000005
（式中、Ｒ1、Ｒ2及びＲ3は、同一又は異なって、水素原子又は炭素数１〜４のアルキル基を示し、Ｒ6は有機基を示す）
で表されるビニルエステル化合物が挙げられる。
【００５１】
式（４）で表されるビニルエステル化合物において、Ｒ1〜Ｒ3は前記と同様である。Ｒ6における炭素数１〜４のアルキル基は、上記反応を阻害しない有機基であればよく、前記Ｒ1等における炭素数１〜４のアルキル基として例示のものを利用できる。式（４）で表されるビニルエステル化合物の代表的な例として、酢酸ビニル、酢酸イソプロペニル、酢酸１−プロペニル、酢酸２−メチル−１−プロペニル、酢酸１，２−ジメチル１−プロペニル、ギ酸ビニル、プロピオン酸ビニル、安息香酸ビニルなどが挙げられる。
【００５２】
上記の方法では、遷移元素化合物（遷移元素の単体を含む）を触媒として用いるため、温和な条件下で反応を進行できる。遷移元素化合物は単独で又は２以上を組み合わせて使用できる。遷移元素には、IIIA族元素（特にランタノイド元素）、VA族元素、VIA族元素、VIIA族元素、鉄、コバルト、ニッケル、ルテニウム、ロジウム、パラジウム、オスミウム、イリジウム、白金などのVIII族元素、IB族元素が含まれる。これらの中でもVIII族元素が好ましく、特に白金族元素（ルテニウム、ロジウム、パラジウム、オスミウム、イリジウム及び白金）、とりわけイリジウムが好ましい。
【００５３】
遷移元素化合物としては、例えば、遷移元素の単体（金属）、酸化物、硫化物、水酸化物、ハロゲン化物（フッ化物、塩化物、臭化物、ヨウ化物）、硫酸塩、遷移元素を含むオキソ酸又はその塩、無機錯体などの無機化合物；シアン化物、有機酸塩（酢酸塩など）、有機錯体などの有機化合物が挙げられる。これらのなかでも特に有機錯体が好ましい。錯体の配位子には公知の配位子が含まれる。遷移元素化合物における遷移元素の価数は０〜６程度、好ましくは０〜３価であり、特にイリジウム化合物などの場合には１価又は３価が好ましい。遷移元素化合物は、そのままで又は担体に担持した形態で使用できる。
【００５４】
遷移元素化合物の使用量は、反応成分として用いるヒドロキシ化合物１モルに対して、例えば０．０００１〜１モル、好ましくは０．００１〜０．３モル、さらに好ましくは０．００５〜０．１モル程度である。
【００５５】
式（４）で表されるビニルエステル化合物と前記酸素原子含有多環式ヒドロキシ化合物との反応は、溶媒の存在下又は非存在下で行われる。前記溶媒としては、例えば、ヘキサン、ヘプタン、オクタンなどの脂肪族炭化水素；シクロヘキサンなどの脂環式炭化水素；ベンゼン、トルエン、キシレン、エチルベンゼンなどの芳香族炭化水素；クロロホルム、ジクロロメタン、１，２−ジクロロエタンなどのハロゲン化炭化水素；ジエチルエーテル、ジメトキシエタン、テトラヒドロフラン、ジオキサンなどのエーテル；アセトン、メチルエチルケトンなどのケトン；酢酸メチル、酢酸エチル、酢酸イソプロピル、酢酸ブチルなどのエステル；Ｎ，Ｎ−ジメチルホルムアミド、Ｎ，Ｎ−ジメチルアセトアミドなどのアミド；アセトニトリル、プロピオニトリル、ベンゾニトリルなどのニトリルなどが挙げられる。これらの溶媒は単独で又は２種以上を混合して用いられる。
【００５６】
式（４）で表されるビニルエステル化合物の使用量は、前記酸素原子含有多環式ヒドロキシ化合物１当量に対して、例えば０．８〜１０当量、好ましくは１〜８当量、さらに好ましくは１．５〜５当量程度である。式（４）で表されるビニルエステル化合物を大過剰量用いてもよい。
【００５７】
反応系に塩基を存在させることにより一般に反応速度が著しく増大する。塩基には無機塩基及び有機塩基が含まれる。無機塩基としては、例えば、水酸化リチウム、水酸化ナトリウム、水酸化カリウム、水酸化セシウムなどのアルカリ金属水酸化物；水酸化マグネシウム、水酸化カルシウム、水酸化バリウムなどのアルカリ土類金属水酸化物；炭酸リチウム、炭酸ナトリウム、炭酸カリウム、炭酸セシウムなどのアルカリ金属炭酸塩；炭酸マグネシウムなどのアルカリ土類金属炭酸塩；炭酸水素リチウム、炭酸水素ナトリウム、炭酸水素カリウム、炭酸水素セシウムなどのアルカリ金属炭酸水素塩などが挙げられる。
【００５８】
有機塩基としては、例えば、酢酸リチウム、酢酸ナトリウム、酢酸カリウム、酢酸セシウムなどのアルカリ金属有機酸塩（特に、アルカリ金属酢酸塩）；酢酸マグネシウムなどのアルカリ土類金属有機酸塩；リチウムメトキシド、ナトリウムメトキシド、ナトリウムエトキシド、ナトリウムイソプロポキシド、カリウムエトキシドなどのアルカリ金属アルコキシド（前記酸素原子含有多環式ヒドロキシ化合物に対応するアルカリ金属アルコキシドなど）；ナトリウムフェノキシドなどのアルカリ金属フェノキシド；トリエチルアミン、Ｎ−メチルピペリジンなどのアミン類（第３級アミンなど）；ピリジン、２，２′−ビピリジル、１，１０−フェナントロリンなどの含窒素芳香族複素環化合物などが挙げられる。上記の塩基の中でもナトリウムを含む塩基が好ましい。
【００５９】
塩基の使用量は、式（４）で表される酸素原子含有多環式ヒドロキシ化合物１モルに対して、例えば０．００１〜３モル、好ましくは０．００５〜２モル程度である。
【００６０】
反応は重合禁止剤の存在下で行ってもよい。反応温度は、反応成分や触媒の種類などに応じて適宜選択でき、例えば、２０〜２００℃、好ましくは５０〜１５０℃、さらに好ましくは７０〜１２０℃程度である。反応は常圧で行ってもよく、減圧又は加圧下で行ってもよい。反応の雰囲気は反応を阻害しない限り特に限定されず、例えば、空気雰囲気、窒素雰囲気、アルゴン雰囲気などの何れであってもよい。また、反応はバッチ式、セミバッチ式、連続式などの何れの方法で行うこともできる。なお、反応時間を調整することによりビニル化反応の進行を制御することができる。例えば、分子内にヒドロキシル基を２つ有するジヒドロキシ化合物は、短時間（例えば２時間程度）の反応では、１つのヒドロキシル基が残存し、１つのビニルオキシが導入されたモノビニル化合物を生成し、より長時間（例えば５時間程度）の反応により、２つのビニルオキシ基が導入されたジビニル化合物を生成することができる。
【００６１】
上記反応により、温和な条件下で、対応する式（１）におけるＲ2の少なくとも１つが式（２）で表される基である酸素原子含有多環式ビニルエーテル化合物が生成する。反応終了後、反応生成物は、例えば、濾過、濃縮、蒸留、抽出、晶析、再結晶、カラムクロマトグラフィーなどの分離手段や、これらを組み合わせた分離手段により分離精製できる。
【００６２】
本発明における酸素原子含有多環式ヒドロキシ化合物は、環式基を有するヒドロキシ化合物の製造法として公知の反応を利用して製造することができる。例えば、酸素原子含有多環式基を有するヒドロキシル化合物は、以下に示す工程に従って製造することができる。
【化５】
2006069897.tif 000006
【００６３】
上記工程は、式（Ａ）で表される化合物と、ジシクロヘキシルボランと過酸化水素との反応により目的の式（1a-1）及び式（1a-2）で表される化合物の混合物を得る工程を示している。
【００６４】
式（Ａ）中、環Ｚ1は、環の一部に１つの酸素原子と１つの２重結合を有する多環の非芳香族性橋かけ環を示している。前記環の一部に１つの酸素原子と１つの２重結合を有する多環の非芳香族性環としては、例えば、前記環Ｚにおける非芳香族性環のうち、環の一部に少なくとも１つの２重結合を有する環が挙げられる。このような環Ｚ1には、例えば、６−オキサビシクロ［２．１．１］−２−ヘキセン、７−オキサビシクロ［２．２．１］−２−ヘプテン（７−オキサノルボルナン）、８−オキサビシクロ［３．２．１］−２−オクテン、８−オキサビシクロ［４．１．１］−３−オクテン、９−オキサビシクロ［３．３．１］−２−ノネン、９−オキサビシクロ［４．２．１］−３−ノネン、９−オキサビシクロ［４．２．１］−７−ノネン等が含まれる。式（1a-1）及び式（1a-2）中、環Ｚ2は、式（Ａ）における環Ｚ1が有する１つの２重結合が単結合に変換された環に対応する非芳香族性環を示しており、前記環Ｚと同様の環が例示される。Ｘ、ｐは前記と同様である。
【００６５】
反応は、溶媒の存在下又は非存在下で行われる。前記溶媒としては、反応を阻害しない範囲で上記に例示のものを利用できる。反応温度は、反応成分の種類などに応じて適宜選択でき、例えば−４０〜２５℃、好ましくは−３０〜１０℃程度である。反応は常圧で行ってもよく、減圧又は加圧下で行ってもよい。反応の雰囲気は反応を阻害しない限り特に限定されず、例えば、空気雰囲気、窒素雰囲気、アルゴン雰囲気などの何れであってもよい。また、反応はバッチ式、セミバッチ式、連続式などの何れの方法で行うこともできる。
【００６６】
上記反応によれば、ジシクロヘキシルボランと過酸化水素との作用により、式（Ａ）における環Ｚ1が有する２重結合部位にヒドロキシル基が導入され、対応する式（1a-1）及び式（1a-2）で表される化合物が生成する。反応終了後、反応生成物は、上記に例示の分離手段により分離精製できる。
【００６７】
また、酸素原子含有多環式基を有するヒドロキシル化合物は、以下に示す工程に従って製造することもできる。
【化６】
2006069897.tif 000007
【００６８】
上記工程は、式（Ａ）で表される化合物と過酸との反応により式（Ｂ）で表される化合物を得る前工程と、酸触媒の存在下、前工程で得た式（Ｂ）で表される化合物とＲ1−ＯＨで表されるヒドロキシ化合物との反応により目的の式（1b-1）及び式（1b-2）で表される化合物の混合物を得る後工程とで構成される。
【００６９】
前工程における式（Ａ）で表される化合物は前記と同様である。過酸としては、例えば、過ギ酸、過酢酸、ｍ−クロロ過安息香酸（ｍＣＰＢＡ）等が挙げられる。また、過酸としては、ギ酸、酢酸等の有機酸と過酸化水素とを用いて系内で生成させたものであってもよく、金属化合物と過酸化水素とを用いて系内で生成させた金属過酸化物を用いることもできる。式（Ｂ）における環Ｚ2、Ｘ、ｐは前記と同様である。反応温度は、反応成分の種類などに応じて適宜選択でき、例えば、０〜７０℃、好ましくは５〜５０℃であり、室温であってもよい。その他、反応の進行を阻害しない範囲で、上記の工程と同様の反応条件を採用できる。
【００７０】
上記反応によれば、過酸の作用により、式（Ａ）における環Ｚ1が有する２重結合部位がエポキシ化され、対応する式（Ｂ）で表される化合物が生成する。反応終了後、反応生成物は、上記に例示の分離手段により分離精製できる。
【００７１】
後工程において、、式（1b-1）、式（1b-2）における環Ｚ2、Ｘ、ｐ、及びＲ1は前記と同様である。反応は酸触媒の存在下で行われる。酸触媒としては、例えば、ｐ−トルエンスルホン酸等のスルホン酸等の有機酸、塩酸、硝酸、硫酸等の無機酸、強酸性陽イオン交換樹脂などが用いられる。反応温度は、反応成分の種類などに応じて適宜選択でき、例えば、０〜７０℃、好ましくは５〜５０℃であり、室温であってもよい。その他、反応の進行を阻害しない範囲で、上記の工程と同様の反応条件を採用できる。
【００７２】
上記反応によれば、酸触媒の作用により、式（Ｂ）におけるエポキシ部位が開環した部位に、Ｒ1ＯＨに由来するＲ1Ｏ−基が導入され、対応する式（1b-1）及び式（1b-2）で表される化合物の混合物が生成する。反応終了後、反応生成物は、上記に例示の分離手段により分離精製できる。
【００７３】
さらに、酸素原子含有多環式基を有するジヒドロキシル化合物は、以下に示す工程に従って製造することもできる。
【化７】
2006069897.tif 000008
【００７４】
上記工程は、式（Ｃ）で表される環の一部にジエンを有する環状化合物と過酸との反応により式（Ｄ）で表されるジエポキシ化合物を形成し、昇温してさらに反応を進行させて、目的の式（1c-1）及び式（1c-2）で表される化合物の混合物を得る工程を示している。
【００７５】
前記式（Ｃ）で表される化合物は、環の一部にジエンを有する環状化合物を示しており、式中の環Ｚ3は、環の一部に２つの２重結合が互いに少なくとも１以上の単結合を介して配された単環又は多環を示している。このような環Ｚ3としては、例えば、１，４−シクロヘキサジエン、１，５−シクロオクタジエンなどの単環；２，５−ノルボルナジエンなどの橋かけ環、ビシクロ［３．２．１］−２，６−オクタジエンなどの縮合環等の多環の非芳香族性環式基含有化合物；及びこれらの環に置換基を有する化合物が含まれる。これらの置換基は、前記Ｚにおける置換基として例示のものを用いることができる。過酸としては上記の工程と同様のものを使用できる。前記式（Ｄ）における環Ｚ4は、式（Ｃ）における環Ｚ3について、該環が有する２つの２重結合部位が単結合である環に対応している。Ｘ、ｐ、及びＲ1は前記と同様である。式（1c-1）及び式（1c-2）における環Ｚ2及びＲ1は前記と同様である。
【００７６】
反応は、溶媒の存在下又は非存在下で行われる。前記溶媒としては、反応を阻害しない範囲で上記に例示のものを利用できる。反応温度は、反応成分の種類などに応じて適宜選択でき、例えば−４０〜１００℃、好ましくは−３０〜８０℃である。上記工程においては、通常−４０〜２５℃、好ましくは−３０〜１０℃程度の温度で所定時間保持した後、２５〜１００℃、好ましくは３０〜７０℃程度に昇温して反応を進行させることが好ましい。その他、反応の進行を阻害しない範囲で、上記の工程と同様の反応条件を採用できる。
【００７７】
上記反応によれば、式（Ｃ）で表される化合物の環の一部を構成する２つの２重結合部位に、オキサシクロ環と２つのヒドロキシル基が導入され、対応する式（1c-1）及び式（1c-2）で表される化合物の混合物が生成する。反応終了後、反応生成物は、上記に例示の分離手段により分離精製できる。
【００７８】
本発明の重合性組成物は、重合開始剤、及び上記本発明の式（１）で表される酸素原子含有多環式化合物を含んでいる。重合性組成物は、一般に、重合開始剤及び酸素原子含有多環式ビニルエーテル化合物を構成成分として含んでいる。前記重合開始剤としては、例えば、熱重合開始剤、光ラジカル又は光カチオン重合開始剤などのラジカル重合やイオン（カチオン）重合開始剤などのラジカル重合やイオン（カチオン）重合を起こしうるものであれば特に限定されず、公知の重合開始剤を使用できる。例えば、熱重合開始剤として、過酸化ベンゾイル、過酸化アセチル、過酸化ラウロイル、ｔ−ブチルヒドロパーオキサイド、アゾビスイソブチロニトリル、アゾビス−２−４−ジメチルバレロニトリル、アゾビスシクロヘキサンカルボニトリルなどが使用でき、光重合開始剤として、２，４−ジエチルチオキサントン、ベンゾフェノン、４−ジメチルアミノイソアミルベンゾエート、４−ジメチルアミノエチルベンゾエート、トリアリルスルホニウムヘキサフルオロホスフェイト等が使用できる。
【００７９】
重合開始剤は、酸素原子含有多環基含有ビニルエーテル化合物に対して、通常０．０１〜５０重量％、好ましくは０．１〜２０重量％用いられる。
【００８０】
本発明の硬化物は、重合開始剤及び式（１）で表される酸素原子含有多環式化合物からなる重合性組成物を、電子線若しくは放射線の照射又は加熱に付すことにより得ることができる。
【００８１】
本発明によれば、上記本発明の式（１）で表される酸素原子含有多環式化合物を用いるため、硬化反応時の硬化速度が極めて速く、しかも硬度の高い硬化物を形成することができる。このため、光や熱により重合又は硬化する重合性化合物として、コーティング剤、インキ、塗料、接着剤、レジスト、製版材などの分野で広く使用することができる。
【実施例】
【００８２】
以下に、実施例に基づいて本発明をより詳細に説明するが、本発明はこれらの実施例により限定されるものではない。
【００８３】
実施例１
出発原料としてのフラン（１００ｇ、１．４８ｍｏｌ）とアクリル酸メチル（１２９ｇ、１．５０ｍｏｌ）、及び塩化アルミニウム（１９．４ｇ、０．１４５ｍｏｌ）を、ジクロロメタン溶媒（３００ｍｌ）に加え、室温でDiels-Alder反応を行った。反応液を希塩化水素水溶液でクエンチ後、水洗、アルカリ洗浄、濃縮を行ったところ、７−オキサビシクロ［２．２．１］−２−ヘプテン−６−カルボン酸メチルをほぼ定量的に得た。この７−オキサビシクロ［２．２．１］−２−ヘプテン−６−カルボン酸メチル（１００ｇ、０．６５ｍｏｌ）、及びＬｉＡｌＨ4（２５ｇ、０．６５ｍｏｌ）を、テトラヒドロフラン（ＴＨＦ）溶媒に添加し、氷浴下で還元反応を行った。次いで、氷浴下、メタノールでクエンチ後、ＴＨＦで希釈し、濾過して得た濾液を濃縮したところ、６−ヒドロキシメチル−７−オキサビシクロ［２．２．１］−２−ヘプテンを得た。
【００８４】
得られた６−ヒドロキシメチル−７−オキサビシクロ［２．２．１］−２−ヘプテン（６０ｇ、０．４８ｍｏｌ）、及びジシクロヘキシルボラン２．１当量をＴＨＦ溶媒（３００ｍｌ）に加え、０℃で約３時間反応させた。次いで、反応液を５Ｎの水酸化ナトリウム水溶液（６００ｍｌ）及び３０重量％過酸化水素水（３４０ｍｌ）で処理した。ＧＣ−ＭＳにより分析したところ、２−ヒドロキシ−６−ヒドロキシメチル−７−オキサビシクロ［２．２．１］ヘプタンと３−ヒドロキシ−６−ヒドロキシメチル−７−オキサビシクロ［２．２．１］ヘプタンの混合物が収率７２％で生成していた。反応液を減圧蒸留して上記の化合物を得た。
［２−ヒドロキシ−６−ヒドロキシメチル−７−オキサビシクロ［２．２．１］ヘプタンと３−ヒドロキシ−６−ヒドロキシメチル−７−オキサビシクロ［２．２．１］ヘプタンの混合物のスペクトルデータ］
1Ｈ−ＮＭＲ（ＣＤＣｌ3、ＴＭＳ）５００ＭＨｚ  δ：０．７８−１．１３（ｍ，２Ｈ），１．４４−１．７８（ｍ，２Ｈ），１．７８−１．９０（ｍ，２Ｈ）、２．２３−２．２６（ｍ，１Ｈ），３．２６−３．３７（ｍ，２Ｈ），３．６２−３．８９（ｍ，２Ｈ），４．２３−４．４４（ｍ，１Ｈ）
【００８５】
実施例２
実施例１で得た混合物のうち、２−ヒドロキシ−６−ヒドロキシメチル−７−オキサビシクロ［２．２．１］ヘプタンを以下のビニル化工程に付した。すなわち、前記ジヒドロキシ化合物に対して、プロピオン酸ビニル４当量、ジ−μ−クロロビス（１，５−シクロオクタジエン）二イリジウム（Ｉ）［Ｉｒ（ｃｏｄ）Ｃｌ］2０．７モル％、及び炭酸ナトリウム１．５当量のトルエン混合液を４．５重量倍加え、１０５℃で２時間反応を行った。ＧＣ−ＭＳにより分析したところ、２−ヒドロキシ−６−ビニルオキシメチル−７−オキサビシクロ［２．２．１］ヘプタンが収率６７％で生成していた。反応液を減圧蒸留して上記の化合物を得た。
［２−ヒドロキシ−６−ビニルオキシメチル−７−オキサビシクロ［２．２．１］ヘプタンのスペクトルデータ］
1Ｈ−ＮＭＲ（ＣＤＣｌ3、ＴＭＳ）５００ＭＨｚ  δ：１．３１−２．２１（ｍ，５Ｈ），３．４２（ｍ，１Ｈ），３．９２−４．１２（ｍ，５Ｈ），５．１３−５．２７（ｍ，１Ｈ），６．２４−６．２９（ｄｄ，１Ｈ）
【００８６】
実施例３
実施例１で得た２−ヒドロキシ−６−ヒドロキシメチル−７−オキサビシクロ［２．２．１］ヘプタンと３−ヒドロキシ−６−ヒドロキシメチル−７−オキサビシクロ［２．２．１］ヘプタンの混合物を以下のビニル化工程に付した。すなわち、前記ジヒドロキシ化合物の混合物に対して、プロピオン酸ビニル４当量、ジ−μ−クロロビス（１，５−シクロオクタジエン）二イリジウム（Ｉ）［Ｉｒ（ｃｏｄ）Ｃｌ］2２モル％、及び炭酸ナトリウム１．５当量のトルエン混合液を４．５重量倍加え、１０５℃で５時間反応を行った。ＧＣ−ＭＳにより分析したところ、下記式（５）で表される２−ビニルオキシ−６−ビニルオキシメチル−７−オキサビシクロ［２．２．１］ヘプタンと下記式（６）で表される３−ビニルオキシ−６−ビニルオキシメチル−７−オキサビシクロ［２．２．１］ヘプタンとの混合物が収率８４％で生成していた。反応液を減圧蒸留して上記の化合物を得た。
【化８】
2006069897.tif 000009
［２−ビニルオキシ−６−ビニルオキシメチル−７−オキサビシクロ［２．２．１］ヘプタンと３−ビニルオキシ−６−ビニルオキシメチル−７−オキサビシクロ［２．２．１］ヘプタンとの混合物のスペクトルデータ］
1Ｈ−ＮＭＲ（ＣＤＣｌ3、ＴＭＳ）５００ＭＨｚ  δ：０．９４−２．５９（ｍ，５Ｈ），３．４２−３．５６（ｍ，２Ｈ），３．９９−４．２４（ｍ，５Ｈ），４．５６−４．６５（ｍ，２Ｈ），６．３４−６．４７（ｍ，２Ｈ）
【００８７】
実施例４
６−ヒドロキシメチル−７−オキサビシクロ［２．２．１］−２−ヘプテン（５０ｇ、０．４０ｍｏｌ）に、ジクロロメタン溶媒（８５０ｍｌ）を加えて撹拌し、純度６０％のｍ−クロロ過安息香酸（ｍＣＰＢＡ：２７６．８ｇ、０．９６ｍｏｌ）をゆっくり添加した。撹拌しながら室温で約２時間熟成させた後、５重量％チオ硫酸ナトリウム水溶液を用いて過酸化物が消失するまで洗浄した。水層を除去し、回収した有機層を５重量％炭酸水素ナトリウム水溶液及び飽和塩化ナトリウム水溶液で順次洗浄し、有機層を濃縮することにより粗エポキシ体を得た。この粗エポキシ体を、１００重量倍のメタノールに溶解し、２重量％の濃硫酸を添加して室温で約２時間撹拌し、メタノールを除去した。ＧＣ−ＭＳにより分析したところ、２−ヒドロキシ−３−メトキシ−６−ヒドロキシメチル−７−オキサビシクロ［２．２．１］ヘプタンと２−メトキシ−３−ヒドロキシ−６−ヒドロキシメチル−７−オキサビシクロ［２．２．１］ヘプタンの混合物が収率９２％で生成していた。反応液を減圧蒸留して上記の化合物を得た。
［２−ヒドロキシ−３−メトキシ−６−ヒドロキシメチル−７−オキサビシクロ［２．２．１］ヘプタンと２−メトキシ−３−ヒドロキシ−６−ヒドロキシメチル−７−オキサビシクロ［２．２．１］ヘプタンとの混合物のスペクトルデータ］
1Ｈ−ＮＭＲ（ＣＤＣｌ3、ＴＭＳ）５００ＭＨｚ  δ：１．２３−２．１４（ｍ，５Ｈ），３．２０−３．４９（ｍ，６Ｈ），４．２４−４．４６（ｍ，１Ｈ），５．１１−５．１４（ｍ，１Ｈ），５．７８−５．８６（ｍ，１Ｈ）
【００８８】
実施例５
実施例４で得た２−ヒドロキシ−３−メトキシ−６−ヒドロキシメチル−７−オキサビシクロ［２．２．１］ヘプタンと２−メトキシ−３−ヒドロキシ−６−ヒドロキシメチル−７−オキサビシクロ［２．２．１］ヘプタンとの混合物を、実施例２と同様のビニル化工程に付した。この反応液をＧＣ−ＭＳにより分析したところ、２−ヒドロキシ−３−メトキシ−６−ビニルオキシメチル−７−オキサビシクロ［２．２．１］ヘプタンと２−メトキシ−３−ヒドロキシ−６−ビニルオキシメチル−７−オキサビシクロ［２．２．１］ヘプタンの混合物が収率６８％で生成していた。反応液を減圧蒸留して上記の化合物を得た。
［２−ヒドロキシ−３−メトキシ−６−ビニルオキシメチル−７−オキサビシクロ［２．２．１］ヘプタンと２−メトキシ−３−ヒドロキシ−６−ビニルオキシメチル−７−オキサビシクロ［２．２．１］ヘプタンとの混合物のスペクトルデータ］
1Ｈ−ＮＭＲ（ＣＤＣｌ3、ＴＭＳ）５００ＭＨｚ  δ：１．１９−２．１４（ｍ，４Ｈ），３．２０−３．２４（ｍ，４Ｈ），３．９２−４．５６（ｍ，５Ｈ），５．０２−５．１４（ｍ，１Ｈ），５．７８−５．８６（ｍ，１Ｈ），６．４３（ｄｄ，１Ｈ）
【００８９】
実施例６
実施例４で得た２−ヒドロキシ−３−メトキシ−６−ヒドロキシメチル−７−オキサビシクロ［２．２．１］ヘプタンと２−メトキシ−３−ヒドロキシ−６−ヒドロキシメチル−７−オキサビシクロ［２．２．１］ヘプタンとの混合物を、実施例３と同様のビニル化工程に付した。この反応液をＧＣ−ＭＳにより分析したところ、下記式（７）で表される２−ビニルオキシ−３−メトキシ−６−ビニルオキシメチル−７−オキサビシクロ［２．２．１］ヘプタンと下記式（８）で表される２−メトキシ−３−ビニルオキシ−６−ビニルオキシメチル−７−オキサビシクロ［２．２．１］ヘプタンの混合物が収率７４％で生成していた。この反応液を減圧蒸留して上記の化合物を得た。
【化９】
2006069897.tif 000010
［２−ビニルオキシ−３−メトキシ−６−ビニルオキシメチル−７−オキサビシクロ［２．２．１］ヘプタンと２−メトキシ−３−ビニルオキシ−６−ビニルオキシメチル−７−オキサビシクロ［２．２．１］ヘプタンとの混合物のスペクトルデータ］
1Ｈ−ＮＭＲ（ＣＤＣｌ3、ＴＭＳ）５００ＭＨｚ  δ：１．２３−１．７８（ｍ，３Ｈ），３．２４−３．４８（ｍ，４Ｈ），３．９２−４．４９（ｍ，７Ｈ），５．２１−５．２４（ｍ，１Ｈ），６．１３−６．２１（ｍ，１Ｈ），６．３４−６．４８（ｍ，２Ｈ）
【００９０】
実施例７
ギ酸（１８８ｍｌ、５ｍｏｌ）と１，５−シクロオクタジエン（１．２Ｌ、１０ｍｏｌ）を反応容器に入れ、撹拌しながら氷浴中で３０重量％過酸化水素水（２．６Ｌ、２３ｍｏｌ）を滴下した。滴下終了後、液温を５０℃に保ち、系が均一となるまで約８時間撹拌を続けた。この反応液をＧＣ−ＭＳにより分析したところ、２，６−ジヒドロキシ−９−オキサビシクロ［３．３．１］ノナンと２，５−ジヒドロキシ−９−オキサビシクロ［４．２．１］ノナンの混合物が収率９０％で生成していた。この反応液が濁るまで水を加え、次いで、氷浴により冷却し、析出した固体を濾別したところ、純度９５％の上記混合物からなる高純度品を得ることができた。
［２，６−ジヒドロキシ−９−オキサビシクロ［３．３．１］ノナンと２，５−ジヒドロキシ−９−オキサビシクロ［４．２．１］ノナンとの混合物のスペクトルデータ］
1Ｈ−ＮＭＲ（ＣＤＣｌ3、ＴＭＳ）５００ＭＨｚ  δ：１．７９−２．１６（ｍ，１０Ｈ），３．２２−３．４６（ｍ，２Ｈ），３．６７−３．７２（ｍ，２Ｈ）
【００９１】
実施例８
実施例７で得た２，６−ジヒドロキシ−９−オキサビシクロ［３．３．１］ノナンと２，５−ジヒドロキシ−９−オキサビシクロ［４．２．１］ノナンとの混合物を、実施例２と同様のビニル化工程に付した。反応液を、ＧＣ−ＭＳにより分析したところ、２−ヒドロキシ−６−ビニルオキシ−９−オキサビシクロ［３．３．１］ノナンと２−ヒドロキシ−５−ビニルオキシ−９−オキサビシクロ［４．２．１］ノナンの混合物が収率６６％で生成していた。
［２−ヒドロキシ−６−ビニルオキシ−９−オキサビシクロ［３．３．１］ノナンと２−ヒドロキシ−５−ビニルオキシ−９−オキサビシクロ［４．２．１］ノナンの混合物のスペクトルデータ］
1Ｈ−ＮＭＲ（ＣＤＣｌ3、ＴＭＳ）５００ＭＨｚ  δ：１．５６−１．９３（ｍ，８Ｈ），２．２（ｂｒ，１Ｈ），３．３２−３．８９（ｍ，４Ｈ），３．６７−３．７２（ｍ，２Ｈ）
【００９２】
実施例９
実施例７で得た２，６−ジヒドロキシ−９−オキサビシクロ［３．３．１］ノナンと２，５−ジヒドロキシ−９−オキサビシクロ［４．２．１］ノナンとの混合物を、実施例３と同様のビニル化工程に付した。反応液を、ＧＣ−ＭＳにより分析したところ、下記式（９）で表される２，６−ビス（ビニルオキシ）−９−オキサビシクロ［３．３．１］ノナンと下記式（１０）で表される２，５−（ビニルオキシ）−９−オキサビシクロ［４．２．１］ノナンの混合物が収率７８％で生成していた。
【化１０】
2006069897.tif 000011
［２，６−ビス（ビニルオキシ）−９−オキサビシクロ［３．３．１］ノナンと２，５−（ビニルオキシ）−９−オキサビシクロ［４．２．１］ノナンのスペクトルデータ］
1Ｈ−ＮＭＲ（ＣＤＣｌ3、ＴＭＳ）５００ＭＨｚ  δ：１．７８−２．３２（ｍ，８Ｈ），３．９６−４．６４（ｍ，８Ｈ），６．３２−６．４７（ｍ，２Ｈ）
【００９３】
比較例１
環式基を有するビニルエーテル化合物として、下記式（11）で表される１，４−ビス（ビニルオキシメチル）シクロヘキサンを用いた。
【化１１】
2006069897.tif 000012
【００９４】
実施例１０〜１２及び比較例２
実施例３、６、９で得た酸素原子含有多環式ビニルエーテル化合物及び比較例１の環式基含有ビニルエーテル化合物に対して、それぞれ、光重合開始剤（トリアリルスルホニウムヘキサフルオロホスフェイトのプロピレンカーボネート溶液：商品名「ＵＶＡＣＵＲＥ」、ダイセル化学工業（株）製）を３重量％混合して重合性組成物を得た。
得られた重合性組成物を石英ガラス上に約２００μｍの厚みに塗布し、焦点距離１５ｃｍでＵＶランプ（波長の構成：３６５ｎｍ、４０５ｎｍ、４３６ｎｍ、強度：２５０Ｗ）を照射し、表面に粘りがなくなるまでの照射時間を測定した。形成された硬化物について、ＪＩＳ  Ｋ５４００に準拠した試験により鉛筆硬度を測定した。これらの結果を表１に示す。
【００９５】
【表１】
2006069897.tif 000013